(57)【要約】  本出願は、保護具、殺菌消毒複合シートおよびその製造方法を提供し、殺菌消毒複合シートは、少なくとも第１のシート層が設けられ、第１のシート層は、メルトブローン不織布と、粉末形態でメルトブローン不織布に複合された殺菌消毒触媒とを含み、殺菌消毒触媒は、気相フリーラジカル・ＯＨ、・ＣｌＯ２、・ＨＯ２、・Ｏを含む複数の活性粒子を生成するために使用され、創傷、口鼻や感染性皮膚に対して、複数の活性粒子によって吸着、酸化および／または浄化する。本出願は、殺菌消毒触媒とバンドエイドまたはマスクの機能を組み合わせ、空気を浄化することに加えて、人体または空気中の微生物を殺菌消毒し、かつ当該気相フリーラジカルの効果を奏する空間距離が非常に限られるという特性を利用し、気相フリーラジカルとして存在する時間は約１０ナノ秒に過ぎないため、人体に侵入することなく、ユーザにより安全でクリーンな体験を提供し、健康と安全を確保する。
2021518769.tif 000002
【特許請求の範囲】
【請求項１】
殺菌消毒複合シートであって、
前記殺菌消毒複合シートは、少なくとも第１のシート層が設けられ、前記第１のシート層は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、創傷、口鼻や感染性皮膚に対して、前記複数の活性粒子によって吸着、酸化および／または浄化する殺菌消毒複合シート。
【請求項２】
前記殺菌消毒複合シートは、少なくとも第２のシート層がさらに設けられ、前記第２のシート層は、スパンボンド不織布を含み、前記メルトブローン不織布は、前記スパンボンド不織布と複合して固着重畳し、かつ前記殺菌消毒触媒は、前記メルトブローン不織布と前記スパンボンド不織布の間に複合される請求項１に記載の殺菌消毒複合シート。
【請求項３】
前記メルトブローン不織布は、ＰＰメルトブローン、ＰＰメルトブローンとＰＥＴを組み合わせた方法、または静電綿とＰＥＴを組み合わせた方法で製造され、かつその平方メートルあたりの目付は８０〜１２０  ｇ／ｍ２であり、厚さは０．４５〜０．７ｍｍであり、効率は９５％〜９９．９９％である請求項２に記載の殺菌消毒複合シート。
【請求項４】
前記殺菌消毒触媒は、無機多孔質担体を含み、そのうち、前記殺菌消毒触媒は、前記無機多孔質担体を介して安定した二酸化塩素溶液または安定した亜塩素酸塩溶液を含浸させた後、含水率が定格閾値よりも低くなるまでプリセット温度閾値未満の温度で乾燥することによって製造され、前記複数の活性粒子は、微生物またはホルムアルデヒドを吸着し、かつ酸化して殺すために使用される請求項２に記載の殺菌消毒複合シート。
【請求項５】
前記殺菌消毒触媒は、孔密度が３０メッシュ〜６０メッシュの粉末グラニュールであり、かつその平方メートルあたりの目付は５０〜２００  ｇ／ｍ２である請求項４に記載の殺菌消毒複合シート。
【請求項６】
前記無機多孔質担体は、コージェライトハニカムセラミックまたはムライトハニカムセラミックであり、
または、前記無機多孔質担体は、酸化アルミニウム、シリカ、ゼオライト、セピオライト、モンモリロナイトおよび珪藻土の中の少なくとも１つまたは複数の組み合わせである請求項５に記載の殺菌消毒複合シート。
【請求項７】
前記安定した二酸化塩素溶液は、二酸化塩素ガスおよび炭酸ナトリウムペルオキシ水和物を使用して調製され、かつ二酸化塩素の含有量は２％〜５％であり、
前記安定した亜塩素酸塩溶液は、成分含有量が０．１〜１０の亜塩素酸塩と、成分含有量が０．１〜５の安定剤と、成分含有量が０．０５〜１５の緩衝剤と、成分含有量が０．１〜７５の吸収剤とを含み、そのうち、前記亜塩素酸塩は、亜塩素酸のアルカリ金属塩または亜塩素酸のアルカリ土類金属塩である請求項４に記載の殺菌消毒複合シート。
【請求項８】
前記殺菌消毒複合シートは、貼付用粘着部をさらに含み、前記粘着部は、殺菌消毒複合シートを創傷や感染性皮膚に粘着して覆い、またはマスクに粘着するために、前記殺菌消毒複合シートから延出して外周へ突出するよう設けられる請求項１に記載の殺菌消毒複合シート。
【請求項９】
前記第１のシート層および／または前記第２のシート層で接着に使用される可塑化代替材料は、トリオクチルトリメリテート、エポキシ大豆油、ＤＩＮＣＨ、ポリマー可塑剤、エチレン−酢酸ビニル共重合体またはポリウレタンであり、かつフタル酸ジブチル無水物を含まない請求項２に記載の殺菌消毒複合シート。
【請求項１０】
保護具であって、
前記保護具は、請求項１〜９のいずれか一項に記載の殺菌消毒複合シートを採用し、前記殺菌消毒複合シートは、１枚の第１のシート層および２枚の第２のシート層を含み、前記第１のシート層は、２枚の第２のシート層の間に挟まれており、前記第１のシート層は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、前記第２のシート層は、スパンボンド不織布を含み、前記メルトブローン不織布は、前記スパンボンド不織布と複合して固着重畳し、かつ前記殺菌消毒触媒は、前記メルトブローン不織布と前記スパンボンド不織布の間に複合される保護具。
【請求項１１】
前記保護具は、マスク、創傷ケアパッチまたは皮膚感染ケアパッチである請求項１０に記載の保護具。
【請求項１２】
請求項１〜９のいずれか一項に記載の殺菌消毒複合シートを製造するための殺菌消毒複  合シートの製造方法であって、
気相フリーラジカル・ＯＨ、・ＣｌＯ２、・ＨＯ２、・Ｏを含む複数の活性粒子を生成するために使用された粉末形態の殺菌消毒触媒を製造することと、
メルトブローン不織布およびスパンボンド不織布を製造し、かつ前記メルトブローン不織布、前記スパンボンド不織布および前記殺菌消毒触媒を複合して固着重畳することと、そのうち、前記殺菌消毒触媒は、前記メルトブローン不織布に複合して第１のシート層を形成し、前記スパンボンド不織布は、第２のシート層を形成し、かつ前記殺菌消毒触媒は、前記メルトブローン不織布と前記スパンボンド不織布の間に複合される、を含む殺菌消毒複合シートの製造方法。
【請求項１３】
上記の粉末形態の殺菌消毒触媒を製造するステップは、具体的に、
無機多孔質担体を調製し、前記無機多孔質担体に安定した二酸化塩素溶液または安定した亜塩素酸塩溶液を含浸させ、含水率が定格閾値よりも低くなるまでプリセット温度閾値未満の温度で乾燥することによって前記殺菌消毒触媒を製造すること、を含み、
上記のメルトブローン不織布およびスパンボンド不織布を製造し、かつ前記メルトブローン不織布、前記スパンボンド不織布および前記殺菌消毒触媒を複合して固着重畳するステップの後、
前記第１のシート層および／または前記第２のシート層に弾性基材を設け、かつ前記弾性基材に接着剤を形成して貼付用粘着部を形成することをさらに含み、そのうち、前記接着剤は、３０質量部のエポキシ樹脂、２１質量部の脂環式アミン、７質量部のドデシルグリシジルエーテル、３質量部のカルボキシメチルセルロースナトリウム、０．６質量部のナノ酸化亜鉛、１．２質量部のシリカゲル、０．３質量部のタルク、０．２質量部のキチン、および５質量部のエチレングリコールを含む請求項１２に記載の製造方法。
【発明の詳細な説明】
【技術分野】
【０００１】
（優先権主張）
この出願は、２０１９年０３月２０日に中国で出願された発明特許出願ＣＮ２０１９１０２１２０５０．９、および２０１９年０３月２０日に出願された実用新案特許出願ＣＮ２０１９２０３６１１８７．６の優先権を主張する。
本出願は、殺菌消毒技術の分野に関し、具体的には、保護具、殺菌消毒複合シートに関し、さらに前記殺菌消毒複合シートの製造方法に関する。
【背景技術】
【０００２】
空気濾過、浄化、殺菌および消毒の業界では、フィルターバッグ、フィルターコアおよび清浄器の複合材料に、高い通気性と低い抵抗を備えた多数のテリレン材料を使用する必要がある。現在、市場に出ているほとんどの基材はテリレン長繊維プロセスで製造されている。長繊維プロセスの制限により、このような長繊維プロセスの基材は、不均一な布の表面、低通気性、高コストなどの要因の影響を受け、その結果、できたエアフィルター製品の性能効果が不十分になるなどの一連の問題が発生する。
【０００３】
一方、一般的なバンドエイドに使用されている殺菌消毒材料は効果が比較的低く、ウイルス性皮膚に対する殺菌処理はさらに不可能であるため、適用範囲が狭く、ユーザの需要に対応できない。
これに鑑みて、本出願の発明者は、ユーザの日常の需要を満たす新しい殺菌消毒製品を見つけるために突っ込んだ研究を行った。
【発明の概要】
【発明が解決しようとする課題】
【０００４】
本出願の目的は、日常の殺菌消毒に対するユーザの需要をさらに満たし、ユーザ体験を改善するための保護具、殺菌消毒複合シートおよびその製造方法を提供することである。
【課題を解決するための手段】
【０００５】
上記の技術的課題を解決するために、本出願は、一実施形態として殺菌消毒複合シートを提供し、前記殺菌消毒複合シートは、少なくとも第１のシート層が設けられ、前記第１のシート層は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、創傷、口鼻または感染性皮膚に対して、前記複数の活性粒子によって吸着、酸化および／または浄化する。
【０００６】
一実施形態として、前記殺菌消毒複合シートは、少なくとも第２のシート層がさらに設けられ、前記第２のシート層は、スパンボンド不織布を含み、前記メルトブローン不織布は、前記スパンボンド不織布と複合して固着重畳し、かつ前記殺菌消毒触媒は、前記メルトブローン不織布と前記スパンボンド不織布の間に複合される。
【０００７】
一実施形態として、前記メルトブローン不織布は、ＰＰメルトブローン、ＰＰメルトブローンとＰＥＴを組み合わせた方法、または静電綿とＰＥＴを組み合わせた方法で製造され、かつその平方メートルあたりの目付は８０〜１２０  ｇ／ｍ２で、厚さは０．４５〜０．７ｍｍであり、効率は９５％〜９９．９９％である。
【０００８】
一実施形態として、前記殺菌消毒触媒は、無機多孔質担体を含み、そのうち、前記殺菌消毒触媒は、前記無機多孔質担体を介して安定した二酸化塩素溶液または安定した亜塩素酸塩溶液を含浸させた後、含水率が定格閾値よりも低くなるまでプリセット温度閾値未満の温度で乾燥することによって製造され、前記複数の活性粒子は、微生物またはホルムアルデヒドを吸着し、かつ酸化して殺すために使用される。
【０００９】
一実施形態として、前記殺菌消毒触媒は、孔密度が３０メッシュ〜６０メッシュの粉末グラニュールであり、かつその平方メートルあたりの目付は５０〜２００  ｇ／ｍ２である。
一実施形態として、前記無機多孔質担体は、コージェライトハニカムセラミックまたはムライトハニカムセラミックであり、
または、前記無機多孔質担体は、酸化アルミニウム、シリカ、ゼオライト、セピオライト、モンモリロナイトおよび珪藻土の中の少なくとも１つまたは複数の組み合わせである。
【００１０】
一実施形態として、前記安定した二酸化塩素溶液は、二酸化塩素ガスおよび炭酸ナトリウムペルオキシ水和物を使用して調製され、かつ二酸化塩素の含有量は２％〜５％であり、
前記安定した亜塩素酸塩溶液は、成分含有量が０．１〜１０の亜塩素酸塩と、成分含有量が０．１〜５の安定剤と、成分含有量が０．０５〜１５の緩衝剤と、成分含有量が０．１〜７５の吸収剤とを含み、そのうち、前記亜塩素酸塩は、亜塩素酸のアルカリ金属塩または亜塩素酸のアルカリ土類金属塩である。
【００１１】
一実施形態として、前記殺菌消毒複合シートは、貼付用粘着部をさらに含み、前記粘着部は、殺菌消毒複合シートを創傷や感染性皮膚に粘着して覆い、またはマスクに粘着するために、前記殺菌消毒複合シートから延出して外周へ突出するよう設けられる。
一実施形態として、前記粘着部は、弾性基材と、前記弾性基材に形成された接着剤とを含み、前記接着剤は、３０質量部のエポキシ樹脂、２１質量部の脂環式アミン、７質量部のドデシルグリシジルエーテル、３質量部のカルボキシメチルセルロースナトリウム、０．６質量部のナノ酸化亜鉛、１．２質量部のシリカゲル、２質量部のフタル酸ジブチル、０．３質量部のタルク、０．２質量部のキチン、および５質量部のエチレングリコールを含む。
【００１２】
一実施形態として、前記第１のシート層および／または前記第２のシート層で接着に使用される可塑化代替材料は、トリオクチルトリメリテート、エポキシ大豆油、ＤＩＮＣＨ、ポリマー可塑剤、エチレン−酢酸ビニル共重合体またはポリウレタンであり、かつフタル酸ジブチル無水物を含まない。
【００１３】
上記の技術的課題を解決するために、本出願は、保護具をさらに提供し、一実施形態として、前記保護具は上記のような殺菌消毒複合シートを採用し、前記殺菌消毒複合シートは、１枚の第１のシート層および２枚の第２のシート層を含み、前記第１のシート層は、２枚の第２のシート層の間に挟まれており、前記第１のシート層は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、前記第２のシート層は、スパンボンド不織布を含み、前記メルトブローン不織布は、前記スパンボンド不織布と複合して固着重畳し、かつ前記殺菌消毒触媒は、前記メルトブローン不織布と前記スパンボンド不織布の間に複合される。
【００１４】
一実施形態として、前記保護具は、マスク、創傷ケアパッチまたは皮膚感染ケアパッチである。
上記の技術的課題を解決するために、本出願は、殺菌消毒複合シートの製造方法をさらに提供し、一実施形態として、前記製造方法は、
気相フリーラジカル・ＯＨ、・ＣｌＯ２、・ＨＯ２、・Ｏを含む複数の活性粒子を生成するために使用された粉末形態の殺菌消毒触媒を製造することと、
メルトブローン不織布およびスパンボンド不織布を製造し、かつ前記メルトブローン不織布、前記スパンボンド不織布および前記殺菌消毒触媒を複合して固着重畳することと、そのうち、前記殺菌消毒触媒は、前記メルトブローン不織布に複合して第１のシート層を形成し、前記スパンボンド不織布は、第２のシート層を形成し、かつ前記殺菌消毒触媒は、前記メルトブローン不織布と前記スパンボンド不織布の間に複合される、を含む。
【００１５】
一実施形態として、上記の粉末形態の殺菌消毒触媒を製造するステップは、具体的に、
無機多孔質担体を調製し、前記無機多孔質担体に安定した二酸化塩素溶液または安定した亜塩素酸塩溶液を含浸させ、含水率が定格閾値よりも低くなるまでプリセット温度閾値未満の温度で乾燥することによって前記殺菌消毒触媒を製造すること、を含み、
上記のメルトブローン不織布およびスパンボンド不織布を製造し、かつ前記メルトブローン不織布、前記スパンボンド不織布および前記殺菌消毒触媒を複合して固着重畳するステップの後、
前記第１のシート層および／または前記第２のシート層に弾性基材を設け、かつ前記弾性基材に接着剤を形成して貼付用粘着部を形成することをさらに含み、そのうち、前記接着剤は、３０質量部のエポキシ樹脂、２１質量部の脂環式アミン、７質量部のドデシルグリシジルエーテル、３質量部のカルボキシメチルセルロースナトリウム、０．６質量部のナノ酸化亜鉛、１．２質量部のシリカゲル、０．３質量部のタルク、０．２質量部のキチン、および５質量部のエチレングリコールを含む。
【発明の効果】
【００１６】
本出願は、保護具、殺菌消毒複合シートおよびその製造方法を提供し、前記殺菌消毒複合シートは、少なくとも第１のシート層が設けられ、前記第１のシート層は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、創傷、口鼻または感染性皮膚に対して、前記複数の活性粒子によって吸着、酸化および／または浄化する。このようにして、本出願は、殺菌消毒触媒とバンドエイドまたはマスクの機能を組み合わせることができ、空気を浄化することに加えて、人体または空気中の微生物を殺菌消毒し、ユーザにより安全でクリーンな体験を提供し、ユーザの健康と安全を確保し、ユーザの体験を改善し、ユーザのより多くの日常需要に対応することができる。同時に、本出願は、当該気相フリーラジカルの効果を奏する空間距離が非常に限られるという特性を利用し、かつ気相フリーラジカルとして存在する時間は約１０ナノ秒に過ぎないため、人体に侵入することなく、人体への害が回避される。
【００１７】
本出願の実施例における技術的解決手段をより明確に説明するために、以下、実施例の説明で使用される図面を簡単に紹介する。当然のことながら、以下の説明における図面は、本出願のいくつかの実施例に過ぎず、当業者であれば、創造的労働を要することなく、これらの図面に基づく他の図面を得ることができる。
【図面の簡単な説明】
【００１８】
【図１】本出願に係る殺菌消毒複合シートの一実施形態の構造を示す模式図である。
【図２】図１の殺菌消毒複合シートのＡ〜Ａ’方向に沿った断面を示す模式図である。
【図３】本出願に係る殺菌消毒複合シートの製造方法の一実施形態のフローを示す模式図である。
【発明を実施するための形態】
【００１９】
本出願が意図する応用目的を達成するために採用する技術的解決手段および効果をさらに説明するために、以下、図面および好ましい実施例に合わせて本出願を詳細に説明する。
具体的な実施形態の説明によって、本出願が意図する応用目的を達成するために採用する技術的解決手段および効果をより深くかつ具体的に理解することができるが、添付の図面は、参照および説明のみに供し、本出願を限定するものではない。
【００２０】
図１および図２を参照し、本実施形態において、本出願に記載の殺菌消毒複合シートは、少なくとも第１のシート層１１が設けられ、前記第１のシート層１１は、メルトブローン不織布１１０と、粉末形態で前記メルトブローン不織布１１０に複合された殺菌消毒触媒１１１とを含み、前記殺菌消毒触媒１１１は、気相フリーラジカル・ＯＨ、・ＣｌＯ２、・ＨＯ２、・Ｏを含む複数の活性粒子を生成するために使用され、創傷、口鼻または感染性皮膚に対して、前記複数の活性粒子によって吸着、酸化および／または浄化する。このようにして、バンドエイドの高効率殺菌消毒作用を実現でき、さらにマスクにセットして殺菌消毒および浄化し、または様々な皮膚病に対して殺菌消毒するなど、ユーザの様々な使用需要に対応することができる。
【００２１】
まず、強調すべきなのは、本実施形態に記載の気相フリーラジカル・ＯＨ、・ＣｌＯ２、・ＨＯ２、・Ｏの複数の活性粒子は、気相として、有効移動距離がミクロン単位で測定され、かつ気相フリーラジカルとして存在する時間が約１０ナノ秒に過ぎず、つまり、基本的には殺菌消毒触媒１１１の担体なしでは存在できず、従って、本実施形態に係る気相フリーラジカル・ＯＨ、・ＣｌＯ２、・ＨＯ２、・Ｏの複数の活性粒子は、強力な酸化剤として人体に侵入せず、人体への不必要な害が回避され、殺菌消毒触媒１１１の担体が位置する非常に短い距離範囲内のみで有効であり、かつ殺菌消毒触媒１１１を通過しようとする細菌やウイルスなどを効果的に殺菌消毒し、ユーザの使用安全が確保される。
【００２２】
言及すべきなのは、本実施形態では、図１および図２において、符号１３で示された部材は、いくつかの特別な用途にのみ設ける必要があるが、設けられなくてもよく、本実施形態では詳細に説明されない。
説明すべきなのは、本実施形態に記載の殺菌消毒複合シートは、少なくとも第２のシート層１２がさらに設けられ、前記第２のシート層１２は、スパンボンド不織布を含み、前記メルトブローン不織布１１０は、前記スパンボンド不織布と複合して固着重畳し、かつ前記殺菌消毒触媒１１１は、前記メルトブローン不織布１１０と前記スパンボンド不織布の間に複合される。
【００２３】
容易に理解されるように、本実施形態の殺菌消毒複合シートは、ＳＭという複合態様、すなわち、１枚のメルトブローン不織布１１０（Ｍ）と１枚のスパンボンド不織布（Ｓ）を複合するように設けられるが、他の実施形態では、ＳＭＳ、ＳＭＭＭＳなどの態様に複合してもよく、かつ異なるＭ層に、必要に応じて異なる材料を複合し、異なる機能を達成してもよく、ここでは限定されない。なお、一段階法または二段階法を用いて複合することができ、当業者に理解される範囲内で詳細に説明しない。
【００２４】
本出願は、メルトブローン不織布１１０（Ｍ）と１枚のスパンボンド不織布（Ｓ）との複合を採用し、２種類の不織布の特性を充分に利用し、全体の柔軟性、構造強度が確保されるだけでなく、通気性および濾過率の弾性要件も満たされる。
言及すべきなのは、本実施形態で採用される複合固着重畳の方法は、熱間圧延、ニードルパンチ、スパンレースおよび超音波であってよい。
【００２５】
本実施形態において、前記メルトブローン不織布１１０は、ＰＰ（ポリプロピレン）メルトブローン、ＰＰメルトブローンとＰＥＴ（ポリエステル）を組み合わせた方法、または静電綿とＰＥＴを組み合わせた方法で製造され、かつその平方メートルあたりの目付は８０〜１２０ｇ／ｍ２（グラム／平方メートル）であり、厚さは０．４５〜０．７ｍｍ（ミリメートル）であり、効率は９５％〜９９．９９％である。
【００２６】
例えば、平方メートルあたりの目付は９０  ｇ／ｍ２、９５  ｇ／ｍ２、１００  ｇ／ｍ２、１０５  ｇ／ｍ２または１１０  ｇ／ｍ２であってよく、厚さは０．５ｍｍ、０．５５ｍｍ、０．６ｍｍおよび０．７ｍｍであってよく、効率は９５％、９６％、９９％および９９．９９％であってよく、用途に応じて具体的に設定できる。
【００２７】
詳細に説明すべきなのは、本実施形態に記載の殺菌消毒触媒１１１は、無機多孔質担体を含み、そのうち、前記殺菌消毒触媒１１１は、前記無機多孔質担体を介して安定した二酸化塩素溶液または安定した亜塩素酸塩溶液を含浸させた後、含水率が定格閾値よりも低くなるまでプリセット温度閾値未満の温度で乾燥することによって製造され、前記複数の活性粒子は、微生物またはホルムアルデヒドを吸着し、かつ酸化して殺すために使用される。
そのうち、前記プリセット温度閾値は８５℃や９０℃などであってよく、前記定格閾値は１０％、９％、８％や７％などであってよい。
【００２８】
言及すべきなのは、本実施形態に記載の殺菌消毒触媒１１１は、孔密度が３０メッシュ〜６０メッシュの粉末グラニュールであり、かつその平方メートルあたりの目付は５０〜２００ｇ／ｍ２である。好ましくは、４０メッシュ、４５メッシュまたは５０メッシュを使用でき、平方メートルあたりの目付は６０  ｇ／ｍ２、７０  ｇ／ｍ２、８０  ｇ／ｍ２、９０  ｇ／ｍ２、１００  ｇ／ｍ２、１６０  ｇ／ｍ２、１４０  ｇ／ｍ２などであってよく、用途に応じて具体的に設定できる。
【００２９】
本実施形態において、前記無機多孔質担体は、コージェライトハニカムセラミックまたはムライトハニカムセラミックであり、または、前記無機多孔質担体は、酸化アルミニウム、シリカ、ゼオライト、セピオライト、モンモリロナイトおよび珪藻土の中の少なくとも１つまたは複数の組み合わせである。具体的には混合などの方法を使用でき、ここでは限定されない。
【００３０】
言及すべきなのは、本実施形態に記載の安定した二酸化塩素溶液は、二酸化塩素ガスおよび炭酸ナトリウムペルオキシ水和物を使用して調製され、かつ二酸化塩素の含有量は２％〜５％である。好ましくは、二酸化塩素の含有量は３％、４％であってよい。
なお、本実施形態に記載の安定した亜塩素酸塩溶液は、成分含有量が０．１〜１０の亜塩素酸塩と、成分含有量が０．１〜５の安定剤と、成分含有量が０．０５〜１５の緩衝剤と、成分含有量が０．１〜７５の吸収剤とを含み、そのうち、前記亜塩素酸塩は、亜塩素酸のアルカリ金属塩または亜塩素酸のアルカリ土類金属塩である。
【００３１】
説明すべきなのは、バンドエイドのような貼付機能を実現する場合、例えば、腕、腹、背中や頭などに貼り付ける場合、テープや粘着テープなどで結束する必要があるが、ユーザの便利上、本実施形態に記載の殺菌消毒複合シートは、貼付用粘着部１３をさらに含み、前記粘着部１３は、殺菌消毒複合シートを創傷や感染性皮膚に粘着して覆い、またはマスクに粘着するために、前記殺菌消毒複合シートから延出して外周へ突出するよう設けられる。
【００３２】
そのうち、前記粘着部１３の形状は、関節、指、頭などの異なる部位の形状に応じて、異なる態様、例えば環状、複数の粘着部１３が間隔を置いて配置された態様などに設定できる。
具体的には、本実施形態に記載の粘着部１３は、弾性基材と、前記弾性基材に形成された接着剤とを含み、前記接着剤は、３０質量部のエポキシ樹脂、２１質量部の脂環式アミン、７質量部のドデシルグリシジルエーテル、３質量部のカルボキシメチルセルロースナトリウム、０．６質量部のナノ酸化亜鉛、１．２質量部のシリカゲル、０．３質量部のタルク、０．２質量部のキチン、および５質量部のエチレングリコールを含む。
【００３３】
本実施形態の接着剤を採用することにより、皮膚使用時の体験が大幅に改善され、通気性がよく、粘着強度を確保し、良好な防水効果を発揮することができる。
言及すべきなのは、本実施形態に記載の第１のシート層１１および／または第２のシート層１２で接着に使用される可塑化代替材料は、トリオクチルトリメリテート、エポキシ大豆油、ＤＩＮＣＨ（非フタル酸エステル）、ポリマー可塑剤、エチレン−酢酸ビニル共重合体またはポリウレタンであり、かつフタル酸ジブチル無水物を含まない。容易に理解されるように、本実施形態は、可塑剤としてフタル酸ジブチル無水物を使用しなくなり，それによって、保護具として使用される場合に人体への害を回避し、さらに、人体の健康を保障し、製品の安全性能を改善することができる。
【００３４】
引き続き図１、図２およびその実施形態を参照し、本出願は、保護具をさらに提供し、一実施形態として、前記保護具は上記のような殺菌消毒複合シートを採用し、前記殺菌消毒複合シートは、１枚の第１のシート層（Ｍ）および２枚の第２のシート層（Ｓ）を含み、前記第１のシート層（Ｍ）は、２枚の第２のシート層（Ｓ）の間に挟まれており、前記第１のシート層（Ｍ）は、メルトブローン不織布と、粉末形態で前記メルトブローン不織布に複合された殺菌消毒触媒とを含み、前記殺菌消毒触媒は、気相フリーラジカル・ＯＨ、・ＣｌＯ２、・ＨＯ２、・Ｏを含む複数の活性粒子を生成するために使用され、前記第２のシート層（Ｓ）は、スパンボンド不織布を含み、前記メルトブローン不織布は、前記スパンボンド不織布と複合して固着重畳し、かつ前記殺菌消毒触媒は、前記メルトブローン不織布と前記スパンボンド不織布の間に複合される。
【００３５】
容易に理解されるように、本実施形態の保護具に使用される殺菌消毒複合シートは、ＳＭＳ不織布（Ｓｐｕｎ  ｂｏｎｄ，Ｍｅｌｔ  ｂｌｏｗｎ，Ｓｐｕｎ  ｂｏｎｄ  Ｎｏｎｗｏｖｅｎｓ）の態様、すなわち、複合不織布であり、強力で、濾過性能がよく、接着剤を含まず、毒性なしなどの利点を有し、また、殺菌消毒複合シートの性能が複合され、生活の中で保護ケアによく使用され得る。
【００３６】
説明すべきなのは、本実施形態に記載の保護具は、マスク、創傷ケアパッチや皮膚感染ケアパッチなどであってよい。
本実施形態の保護具は、マスクとして使用すると、気相フリーラジカル・ＯＨ、・ＣｌＯ２、・ＨＯ２、・Ｏの複数の活性粒子により、まず、外部からマスクに吸い込まれた細菌やウイルスを殺菌消毒し、外部からの感染を防ぐことができ、続いて、感染したユーザであるマスク着用者から吐き出された細菌やウイルスを殺菌消毒し、それらが外部環境に拡散して他の人を感染するのを防ぐことができ、最後に、本出願に係るマスクはさらに、小量の・ＣｌＯ２をマスク着用者の口、気道に放出することができ、それは、殺菌消毒を達成するだけでなく、その酸化防止作用によって人体の新陳代謝を促進することもできる。
【００３７】
特に指摘すべきなのは、本出願は、気相フリーラジカル・ＯＨ、・ＣｌＯ２、・ＨＯ２、・Ｏの複数の活性粒子によって、例えば、ＳＡＲＳ、ＣＯＶＩＤ−１９新型コロナウイルスなどのコロナウイルスを効果的に予防治療および殺菌消毒し、感染者が迅速に回復するのを助けることができる。
図１および図２に合わせて図３を参照し、本出願は、上記の実施形態に記載したような殺菌消毒複合シートを製造するための製造方法をさらに提供し、具体的には、本実施形態に記載の製造方法は以下のステップを含むが、これらに限定されない。
【００３８】
気相フリーラジカル・ＯＨ、・ＣｌＯ２、・ＨＯ２、・Ｏを含む複数の活性粒子を生成するために使用された粉末形態の殺菌消毒触媒１１１を製造するステップＳ３０１、
メルトブローン不織布１１０およびスパンボンド不織布を製造し、かつ前記メルトブローン不織布１１０、前記スパンボンド不織布および前記殺菌消毒触媒１１１を複合して固着重畳するステップＳ３０２、そのうち、前記殺菌消毒触媒１１１は、前記メルトブローン不織布１１０に複合して第１のシート層１１を形成し、前記スパンボンド不織布は、第２のシート層１２を形成し、かつ前記殺菌消毒触媒１１１は、前記メルトブローン不織布１１０と前記スパンボンド不織布の間に複合される。
【００３９】
具体的には、本実施形態に記載の粉末形態の殺菌消毒触媒１１１を製造するステップは、無機多孔質担体を調製し、前記無機多孔質担体に安定した二酸化塩素溶液または安定した亜塩素酸塩溶液を含浸させ、含水率が定格閾値よりも低くなるまでプリセット温度閾値未満の温度で乾燥することによって前記殺菌消毒触媒１１１を製造すること、を含む。
【００４０】
言及すべきなのは、本実施形態に記載のメルトブローン不織布１１０およびスパンボンド不織布を製造し、かつ前記メルトブローン不織布１１０、前記スパンボンド不織布および前記殺菌消毒触媒１１１を複合して固着重畳するステップの後、前記第１のシート層１１および／または前記第２のシート層１２に弾性基材を設け、かつ前記弾性基材に接着剤を形成して貼付用粘着部１３を形成することをさらに含み、そのうち、前記接着剤は、３０質量部のエポキシ樹脂、２１質量部の脂環式アミン、７質量部のドデシルグリシジルエーテル、３質量部のカルボキシメチルセルロースナトリウム、０．６質量部のナノ酸化亜鉛、１．２質量部のシリカゲル、０．３質量部のタルク、０．２質量部のキチン、および５質量部のエチレングリコールを含む。
【００４１】
そのうち、本実施形態に記載のシリカゲルは、２．０〜３．０ｎｍ（ナノメートル）の平均細孔ピッチを有する細孔シリカゲルであってよい。
具体的には、本実施形態では、前記第１のシート層１１および／または前記第２のシート層１２に弾性基材を設け、かつ前記弾性基材に接着剤を形成して貼付用粘着部１３を形成するステップは、接着剤を製造するための以下の具体的なステップを含んでもよい。
【００４２】
ステップ（１）質量比に従って、エポキシ樹脂とシリカゲルを混合し、３０〜６０ｍｉｎ（分間）撹拌し、温度を８０〜９０℃に上げてから、カルボキシメチルセルロースナトリウム、ナノ酸化亜鉛、フタル酸ジブチル、タルクおよびキチンを順次添加し、均一に撹拌し、
ステップ（２）脂環式アミンとドデシルグリシジルエーテルを添加し、３０〜６０ｍｉｎ撹拌し続け、
ステップ（３）ステップ（２）で得られた混合物にエチレングリコールを滴下し、均一に撹拌して前記接着剤を得る。
【００４３】
指摘すべきなのは、本実施形態に記載の殺菌消毒触媒１１１は、紫外線ランプで照射されて・ＯＨ、・ＣｌＯ２、・ＨＯ２、・Ｏなどの活性粒子を生成し、ジッピング反応を引き起こし、ウイルス、細菌、カビを迅速に殺し、化学汚染物質を分解することができ、最終的には二酸化炭素、水および微量ミネラル塩になる。当然のことながら、他の実施形態では、処理環境と処理対象によって、紫外線ランプを照射せずに触媒酸化材料として使用することは、同様に化学汚染物を分解し、ウイルス、細菌、カビなどの微生物を殺し、同じ浄化効果を達成することもできる。
【００４４】
詳細に説明すべきなのは、本実施形態では、前記無機多孔質担体に安定した二酸化塩素溶液または安定した亜塩素酸塩溶液を含浸させ、含水率が定格閾値よりも低くなるまでプリセット温度閾値未満の温度で乾燥することによって前記殺菌消毒触媒１１１を製造するステップは、具体的に、次の２つの方法がある。
【００４５】
第１の方法：安定した二酸化塩素溶液を調合し、高純度の二酸化塩素発生器を使用して純度≧９８％の二酸化塩素ガスを取得し、炭酸ナトリウムペルオキシ水和物（化学一般式はＮａＣＯ・ｍＨＯ・ｎＨＯ）を安定剤として、一定の割合で吸収液を調製し、最後に二酸化塩素含有量が２％〜５％の溶液を調製する。
【００４６】
第２の方法：安定した亜塩素酸ナトリウム溶液を調合し、当該溶液中の各成分の含有量は、亜塩素酸塩０．１〜１０、安定剤０．１〜５、緩衝剤０．０５〜１５、吸収剤０．１〜７５である。
具体的には、本実施形態に記載の亜塩素酸塩は、亜塩素酸イオンＣｌＯを含む塩、例えば、亜塩素酸ナトリウム、亜塩素酸カリウム、亜塩素酸リチウムを指す。
そのうち、前記安定剤は、例えば、過マンガン酸カリウム、ＨＯ、過塩素酸塩、硝酸塩などの強力な酸化剤である。
【００４７】
本実施形態において、前記緩衝剤は、溶液のｐＨ値を一定の範囲内でほぼ一定に保つことができる物質であり、一般的には塩であるが、ここでは、例えば、炭酸ナトリウム、ホウ酸塩やクエン酸塩などの強アルカリ弱酸塩しか使用できない。
それに対応して、前記吸収剤は、溶質と化学反応する化学吸収剤を指し、溶質の溶解度は気液平衡法則だけでなく、化学平衡法則にも関係している。化学吸収剤は主に、例えば炭酸カリウム、炭酸ナトリウム、水酸化ナトリウム、水酸化カリウムの水溶液など、特定の活性成分の溶液である。
【００４８】
上記２つの方法の中の１つを含浸溶液として、上記の無機多孔質担体のいずれかに含浸させ、８５℃以下の温度で含水率≦８％になるまで乾燥し、所望な触媒材料を得る。
本出願の特定の一実施例において、粉末形態の殺菌消毒触媒１１１を製造するステップは、具体的に次のフローを含んでもよい。
【００４９】
まず、安定した亜塩素酸ナトリウムの溶液を準備し、５０００ｍｌ（ミリリットル）の純水を秤量し、８０％含有量の亜塩素酸ナトリウムを４００ｇ（克）秤量し、水に溶解した後、塩化ナトリウムを１００ｇ秤量し、引き続き水中で撹拌して溶解し、次にホウ酸ナトリウム四水和物を２０ｇ添加し、次に３０％含有量の過酸化水素を２０ｍｌ添加し、撹拌して濾過し、最後に炭酸ナトリウムでｐＨ値を８．０〜９．５に調整する。その後、３０００ｇのシリカをすべて液体に浸し、撹拌し続け、１〜２時間後、残りの液体を排出し、ファンでブロー乾燥し、含水率≦８％になるまで６５℃の真空加熱炉で乾燥させ、最後に、加熱炉から取り出して冷却し、使用に備える。
【００５０】
本実施形態で製造されたメルトブローン不織布１１０およびスパンボンド不織布は、より優れた粘度強度および通気性を有し、かつ製造コストを大幅に削減する。
説明すべきなのは、本実施形態に係る保護具および殺菌消毒複合シートは、上記の用途に加えて、装飾作業者のためにも提供され、装飾作業者が装飾作業中にホルムアルデヒドやベンゼンなどを含む有毒で有害なガスを除去して、有毒で有害なガス環境への長期暴露によって引き起こされた健康上の問題を解決することに役立つ。
【００５１】
特定の応用場面では、低品質の材料を使用した車両に対して、ホルムアルデヒドの存在が原因で、所有者であるユーザが白血病などに苦しんで深刻な健康問題を引き起こす場合、ユーザは、本出願に係る保護具、殺菌消毒複合シートをマスクとして着用すると、車内に存在するホルムアルデヒドなどを効果的に分解および除去し、ユーザの安全を確保することができる。
【００５２】
上記は、本出願の好ましい実施例に過ぎず、本出願に対してなんらかの形式上の制限を行うものではない。本出願は、好ましい実施例として上記に開示されているが、本出願を限定するものではなく、当業者であれば、本出願の技術的解決手段の範囲から逸脱することなく、上記に開示された技術的内容を使用して同等の実施例に変更または修飾することができ、本出願の技術的解決手段から逸脱しない場合、本出願の技術的本質に基づいて上記の実施例に対してなされたあらゆる簡単な変更、同等変化および修飾は、本出願の技術的解決手段の範囲内に含まれるはずである。
【図１】
2021518769.tif 000003
【図２】
2021518769.tif 000004
【図３】
2021518769.tif 000005
【国際調査報告】
2021518769.tif 000006
2021518769.tif 000007
2021518769.tif 000008
2021518769.tif 000009
2021518769.tif 000010